(57)【要約】      （修正有）【課題】ベチュリンから得られるポリマー、ポリエステル、ポリウレタン及びエステル化合物並びにそれらの製造法を提供し、更には、優れたベチュリンモノマーの抽出法を提供する。【解決手段】ベチュリンもしくは、ベチュリンのアルキル基、アリール基、アルカリール基、アラルキル基又はシクロアルキル基を有するカルボン酸エステルを、付加重合した繰返し単位ｎ(ｎは２〜３，０００，０００の整数を示す）を有するポリマー、ベチュリンとジカルボン酸のポリエステル及びベチュリンとジイソシアネートのポリウレタン。【選択図】なし【特許請求の範囲】
【請求項１】
下記式（Ｉ）
【化１】
2010090385.tif 000013
（ここで、Ｒは夫々独立して‐Ｈ又は‐Ｃ（Ｏ）Ｒ１であり、Ｒ１はアルキル基、アリール基、アルカリール基、アラルキル基又はシクロアルキル基を示し、かつｎは２〜３，０００，０００の整数を示す）
で示される繰返し単位を有するポリマー。
【請求項２】
ベチュリンの第一級及び第二級炭素原子に結合するＯＨ基をモノカルボン酸又はその酸塩化物と反応せしめてエステル化し、次いで、得られた生成物をカチオン重合触媒の存在下に重縮合せしめて請求項１記載のポリマーを製造する方法。
【請求項３】
仕込ベチュリン１モルに対してモノカルボン酸又はその酸塩化物を１〜２０モル加えて、−３０〜３００℃で１０分間〜２４時間反応してベチュリンの第一級炭素原子に結合するＯＨ基をエステル化した後、更に、モノカルボン酸又はその酸塩化物を、得られたベチュリンのエステル化物１モルに対して１〜２０モル加えて、−５０〜２８０℃で３０分間〜２６時間反応してベチュリンの第二級炭素原子に結合するＯＨ基をエステル化することによりベチュリンを二段階でエステル化する請求項２記載の方法。
【請求項４】
下記式（II）
【化２】
2010090385.tif 000014
（ここで、Ｒ２は夫々独立してアルキレン基、アリーレン基、アルカリーレン基、アラルキレン基又はシクロアルキレン基を示し、かつｍは２〜３，０００，０００の整数を示す）
で示される繰返し単位を有するポリエステル。
【請求項５】
仕込ベチュリン１モルに対してジカルボン酸又はその酸塩化物を０．５〜２０モル加えて、−３０〜３００℃で１０分間〜２４時間反応してベチュリンの第一級炭素原子に結合するＯＨ基をエステル化してベチュリン２分子を結合した後、更に、ジカルボン酸又はその酸塩化物を得られたベチュリンのエステル化物１モルに対して０．５〜２０モル加えて、−５０〜２８０℃で３０分間〜２６時間反応してベチュリンの第二級炭素原子に結合するＯＨ基をエステル化することにより請求項４記載のポリエステルを製造する方法。
【請求項６】
下記式（III）
【化３】
2010090385.tif 000015
（ここで、Ｒ４は夫々独立してアルキレン基、アリーレン基、アルカリーレン基、アラルキレン基又はシクロアルキレン基を示し、かつｐは２〜３，０００，０００の整数を示す）
で示される繰返し単位を有するポリウレタン。
【請求項７】
仕込ベチュリン１モルに対してジイソシアネート化合物を１〜２０モル加えて−３０〜３００℃で反応することにより請求項６記載のポリウレタンを製造する方法。
【請求項８】
下記式（IV）
【化４】
2010090385.tif 000016
（ここで、Ｒ３は夫々独立してアルキル基、アリール基、アルカリール基、アラルキル基又はシクロアルキル基を示す）
で示されるエステル化合物。
【請求項９】
仕込ベチュリン１モルに対してモノカルボン酸又はその酸塩化物を１〜２０モル加えて、−３０〜３００℃で１０分間〜２４時間反応してベチュリンの第一級炭素原子に結合するＯＨ基をエステル化した後、更に、モノカルボン酸又はその酸塩化物を、得られたベチュリンのエステル化物１モルに対して１〜２０モル加えて、−５０〜２８０℃で３０分間〜２６時間反応してベチュリンの第二級炭素原子に結合するＯＨ基をエステル化することにより請求項８記載のエステル化合物を製造する方法。
【請求項１０】
樹木の外樹皮からベチュリンを抽出する方法において、樹木の外樹皮に炭素数２〜２５個のモノカルボン酸を加えて加熱してベチュリンを抽出することを特徴とする方法。
【請求項１１】
樹木の外樹皮からベチュリンを抽出する方法において、樹木の外樹皮に炭素数２〜２５個のモノカルボン酸を加えて加熱してベチュリンを抽出した後、得られた抽出物に、炭素数２〜２５個のモノカルボン酸無水物を加えて加熱することを特徴とする方法。
【請求項１２】
炭素数２〜２５個のモノカルボン酸が酢酸であり、炭素数２〜２５個のモノカルボン酸無水物が無水酢酸である請求項１０又は１１記載の方法。
【請求項１３】
樹木がカバノキ科の樹木である請求項１０〜１２のいずれか一つに記載の方法。
【請求項１４】
カバノキ科の樹木がシラカンバである請求項１３記載の方法。
【発明の詳細な説明】
【技術分野】
【０００１】
本発明は、ベチュリンから得られるポリマー及びその製造法、並びにベチュリン抽出法に関する。
【背景技術】
【０００２】
カバノキ科の樹木の外樹皮には、樹皮の白色を示す成分としてベチュリンと言うトリテルペン系化合物が多く含まれている。近年、環境への関心から生分解性高分子等のエコマテリアルの開発が注目されており、このような天然物由来の高分子材料の開発が期待されている。ベチュリンは天然に多量に存在する木質系バイオマスであるが、一部の医薬品への応用が検討されている以外には、有効な利用法は確立されていない。また、現在に至るまで、ベチュリンから重合によりポリマーが得られたことは知られていない。
【発明の概要】
【発明が解決しようとする課題】
【０００３】
本発明は、ベチュリンから得られるポリマー、ポリエステル、ポリウレタン及びエステル化合物並びにそれらの製造法を提供し、更には、優れたベチュリンモノマーの抽出法を提供するものである。
【課題を解決するための手段】
【０００４】
本発明は、
（１）下記式（Ｉ）
【化５】
2010090385.tif 000002
（ここで、Ｒは夫々独立して‐Ｈ又は‐Ｃ（Ｏ）Ｒ１であり、Ｒ１はアルキル基、アリール基、アルカリール基、アラルキル基又はシクロアルキル基を示し、かつｎは２〜３，０００，０００の整数を示す）
で示される繰返し単位を有するポリマーである。
【０００５】
本発明者らは、上記のベチュリンから得られるポリマーを製造するに際して種々検討をした結果、ベチュリンが、下記式（Ｖ）
【化６】
2010090385.tif 000003
で示されるように２個の‐ＯＨ基と１個の‐Ｃ＝Ｃ‐結合とを一分子中に有することから、‐Ｃ＝Ｃ‐結合のみを選択的に反応せしめてカチオン重合し所望のポリマーを得ることが著しく困難であるとの知見を得た。本発明者らは、かかる知見からベチュリンをどのように反応せしめれば‐Ｃ＝Ｃ‐結合のみを選択的に反応し得るかを鋭意検討した。その結果、重合前にベチュリンが持つ２個の‐ＯＨ基を予めエステル化しておけば、‐Ｃ＝Ｃ‐結合のみを選択的に反応せしめ得ることを見出した。好ましくは、ベチュリンが持つ２個の‐ＯＨ基のうち第１級炭素に結合する‐ＯＨ基をまずエステル化し、続いて、残存する第２級炭素に結合する‐ＯＨ基をエステル化すると、著しく効率的にエステル化することができて、上記のベチュリンから得られるポリマーを簡便かつ迅速に製造し得ることを見出したのである。
【０００６】
好ましい態様として、
（２）Ｒ１が、炭素数１〜３０個のアルキル基である上記（１）記載のポリマー、
（３）Ｒ１が、炭素数１〜１４個のアルキル基である上記（１）記載のポリマー、
（４）ｎが２〜１，０００，０００の整数である上記（１）〜（３）のいずれか一つに記載のポリマー、
（５）ベチュリンの第一級及び第二級炭素原子に結合するＯＨ基をモノカルボン酸又はその酸塩化物と反応せしめてエステル化し、次いで、得られた生成物をカチオン重合触媒の存在下に重縮合せしめて上記（１）〜（４）のいずれか一つに記載のポリマーを製造する方法、
（６）カチオン重合触媒が、ＢＦ３ＯＥｔ２、ＳｎＣｌ４、ＣＨ３ＳＯ３Ｈ、PF５、Sb５、H３PO４、HClO４、AlCl３、WCl６、MoCl５、又はこれらと水若しくはアルコールとの共触媒から選ばれるところの上記（５）記載の方法、
（７）重縮合温度が−７０〜１５０℃であり、重縮合時間が１分間〜２４０時間である上記（５）又は（６）記載の方法、
（８）仕込ベチュリン１モルに対してモノカルボン酸又はその酸塩化物を１〜２０モル加えて、−３０〜３００℃で１０分間〜２４時間反応してベチュリンの第一級炭素原子に結合するＯＨ基をエステル化した後、更に、モノカルボン酸又はその酸塩化物を、得られたベチュリンのエステル化物１モルに対して１〜２０モル加えて、−５０〜２８０℃で３０分間〜２６時間反応してベチュリンの第二級炭素原子に結合するＯＨ基をエステル化することによりベチュリンを二段階でエステル化する上記（５）〜（７）のいずれか一つに記載の方法、
（９）モノカルボン酸が、炭素数２〜３１個の脂肪族モノカルボン酸である上記（５）〜（８）のいずれか一つに記載の方法、
（１０）モノカルボン酸が、炭素数２〜１５個の脂肪族モノカルボン酸である（５）〜（８）のいずれか一つに記載の方法
を挙げることができる。
【０００７】
また、本発明は、
（１１）下記式（II）
【化７】
2010090385.tif 000004
（ここで、Ｒ２は夫々独立してアルキレン基、アリーレン基、アルカリーレン基、アラルキレン基又はシクロアルキレン基を示し、かつｍは２〜３，０００，０００の整数を示す）
で示される繰返し単位を有するポリエステルである。
【０００８】
本発明者らは、上記のベチュリンから得られるポリマーを製造するに際して、重合前にベチュリンが持つ２個の‐ＯＨ基を予めエステル化することに成功した。更には、第１級炭素に結合する‐ＯＨ基をまずエステル化し、続いて、残存する第２級炭素に結合する‐ＯＨ基をエステル化すると、ベチュリンを極めて効率的にエステル化し得ると言う知見を得た。かかる知見に基いて、本発明者らは、上記のベチュリンを基本骨格とするポリエステルを簡便かつ迅速に製造し得ることを見出したのである。
【０００９】
好ましい態様として、
（１２）Ｒ２が、炭素数１〜３０個のアルキレン基である上記（１１）記載のポリエステル、
（１３）Ｒ２が、炭素数１〜１４個のアルキレン基である上記（１１）記載のポリエステル、
（１４）ｍが２〜１，０００，０００の整数である上記（１１）〜（１３）のいずれか一つに記載のポリエステル、
（１５）仕込ベチュリン１モルに対してジカルボン酸又はその酸塩化物を０．５〜２０モル加えて、−３０〜３００℃で１０分間〜２４時間反応してベチュリンの第一級炭素原子に結合するＯＨ基をエステル化してベチュリン２分子を結合した後、更に、ジカルボン酸又はその酸塩化物を得られたベチュリンのエステル化物１モルに対して０．５〜２０モル加えて、−５０〜２８０℃で３０分間〜２６時間反応してベチュリンの第二級炭素原子に結合するＯＨ基をエステル化することにより上記（１１）〜（１４）のいずれか一つに記載のポリエステルを製造する方法、
（１６）ジカルボン酸が、炭素数３〜３２個の脂肪族ジカルボン酸である上記（１５）記載の方法、
（１７）ジカルボン酸が、炭素数３〜１６個の脂肪族ジカルボン酸である上記（１５）記載の方法
を挙げることができる。
【００１０】
また、本発明は、
（１８）下記式（III）
【化８】
2010090385.tif 000005
（ここで、Ｒ４は夫々独立してアルキレン基、アリーレン基、アルカリーレン基、アラルキレン基又はシクロアルキレン基を示し、かつｐは２〜３，０００，０００の整数を示す）
で示される繰返し単位を有するポリウレタンである。
【００１１】
好ましい態様として、
（１９）Ｒ４が、炭素数１〜３０個のアルキレン基、又は炭素数６〜２４個のアリーレン基、アルカリーレン基若しくはアラルキレン基である上記（１８）記載のポリウレタン、
（２０）Ｒ４が、炭素数１〜３０個のアルキレン基、又は炭素数６〜２４個のアリーレン基、アルカリーレン基若しくはアラルキレン基である上記（１８）記載のポリウレタン、
（２１）ｐが２〜１，０００，０００の整数である上記（１８）〜（２０）のいずれか一つに記載のポリウレタン、
（２２）仕込ベチュリン１モルに対してジイソシアネート化合物を１〜２０モル加えて−３０〜３００℃反応することにより上記（１８）〜（２１）のいずれか一つに記載のポリウレタンを製造する方法
を挙げることができる。
【００１２】
また、本発明は、
（２３）下記式（IV）
【化９】
2010090385.tif 000006
（ここで、Ｒ３は夫々独立してアルキル基、アリール基、アルカリール基、アラルキル基又はシクロアルキル基を示す）
で示されるエステル化合物である。
（２４）Ｒ３が、炭素数１〜３０個のアルキル基である上記（２３）記載のエステル化合物、
（２５）Ｒ３が、炭素数１〜１４個のアルキル基である上記（２３）記載のエステル化合物、
（２６）仕込ベチュリン１モルに対してモノカルボン酸又はその酸塩化物を１〜２０モル加えて、−３０〜３００℃で１０分間〜２４時間反応してベチュリンの第一級炭素原子に結合するＯＨ基をエステル化した後、更に、モノカルボン酸又はその酸塩化物を得られたベチュリンのエステル化物１モルに対して１〜２０モル加えて、−５０〜２８０℃で３０分間〜２６時間反応してベチュリンの第二級炭素原子に結合するＯＨ基をエステル化することにより上記（２３）〜（２５）のいずれか一つに記載のエステルを製造する方法、
（２７）モノカルボン酸が、炭素数２〜３１個の脂肪族モノカルボン酸である上記（２６）記載の方法、
（２８）モノカルボン酸が、炭素数２〜１５個の脂肪族モノカルボン酸である上記（２６）記載の方法
を挙げることができる。
【００１３】
また、本発明は、
（２９）樹木の外樹皮からベチュリンを抽出する方法において、樹木の外樹皮に炭素数２〜２５個のモノカルボン酸を加えて加熱してベチュリンを抽出することを特徴とする方法。
【００１４】
本発明者らは、上記のベチュリンを基本骨格とする種々のポリマーの原料となるベチュリンが樹木の外樹皮、好ましくはカバノキ科の樹木の外樹皮中に多く含まれていると言う知見をもとに、いかなる方法によれば、該ベチュリンをより多量かつ簡便に得ることができるかを検討した。従来、ベチュリンは、ジクロロメタン、クロロホルム等の塩素系有機溶媒を使用して樹木の外樹皮から抽出し、次いで、エタノールで再結晶することにより得られていた。該方法においては、上記の溶媒を外樹皮に良好に浸透せしめるために、外樹皮をおよそ０．００５ｃｍ２未満の寸法に細かく粉砕していた。また、抽出において、上記の塩素系有機溶媒を多量に使用していたために、環境汚染や人体への悪影響が懸念されていた。本発明者らは、かかる観点に基いて種々検討をした結果、上記所定の溶媒を使用して抽出すれば、従来の塩素系有機溶媒に比べて抽出温度を高くしても、環境汚染や人体への悪影響は殆どなく、かつ外樹皮を従来のように細かく粉砕しなくても、従来より著しく多量のベチュリンを外樹皮から抽出し得ることを見出したのである。
【００１５】
好ましい態様として、
（３０）樹木の外樹皮からベチュリンを抽出する方法において、樹木の外樹皮に炭素数２〜２５個のモノカルボン酸を加えて加熱してベチュリンを抽出した後、得られた抽出物に、炭素数２〜２５個のモノカルボン酸無水物を加えて加熱することを特徴とする方法、
（３１）炭素数２〜２５個のモノカルボン酸が酢酸であり、炭素数２〜２５個のモノカルボン酸無水物が無水酢酸である上記（２９）又は（３０）記載の方法、
（３２）樹木がカバノキ科の樹木である上記（２９）〜（３１）のいずれか一つに記載の方法、
（３３）カバノキ科の樹木がシラカンバ又はダケカンバである上記（３２）記載の方法
を挙げることができる。
【発明の効果】
【００１６】
本発明は、ベチュリンから得られるポリマー、ポリエステル、ポリウレタン及びエステル化合物並びにそれらの製造法を提供し、更には、優れたベチュリンモノマーの抽出法を提供するものである。
【図面の簡単な説明】
【００１７】
【図１】抽出前後のシラカンバの外樹皮の粒子構造を示す図である（５５０倍）
【図２】抽出前後のシラカンバの外樹皮の粒子構造を示す図である（２５００倍）。
【図３】ベチュリンジアセテート及び実施例２の反応生成物の１Ｈ−ＮＭＲのスペクトルである。
【図４】ベチュリン、実施例３の一段階目の反応生成物及び二段階目の反応生成物の１３Ｃ−ＮＭＲのスペクトルである。
【図５】ベチュリン、実施例３の一段階目の反応生成物及び二段階目の反応生成物の１Ｈ−ＮＭＲのスペクトルである。
【図６】実施例３の一段階目の反応生成物のマススペクトルの結果である。
【図７】実施例３の一段階目の反応生成物の１３Ｃ−ＮＭＲのスペクトルである。
【図８】実施例３の一段階目の反応生成物の１Ｈ−ＮＭＲのスペクトルである。
【図９】実施例３の二段階目の反応生成物の１３Ｃ−ＮＭＲのスペクトルである。
【図１０】実施例３の二段階目の反応生成物の１Ｈ−ＮＭＲのスペクトルである。
【発明を実施するための形態】
【００１８】
本発明のベチュリンから得られるポリマーは、下記式（Ｉ）
【化１０】
2010090385.tif 000007
で示される繰返し単位を有する。ここで、Ｒは夫々独立して‐Ｈ又は‐Ｃ（Ｏ）Ｒ１であり、Ｒ１はアルキル基、アリール基、アルカリール基、アラルキル基又はシクロアルキル基を示す。アルキル基としては、好ましくは炭素数１〜３０個のアルキル基、より好ましくは炭素数１〜１４個のアルキル基が挙げられ、例えば、メチル基、エチル基、プロピル基、ブチル基、ペンチル基、トリデシル基等が挙げられる。アリール基として、好ましくは炭素数６〜２４個のアリール基、より好ましくは炭素数６〜１８個のアリール基が挙げられ、例えば、フェニル基、ナフチル基等が挙げられる。アルカリール基としては、好ましくは炭素数７〜２１個のアルカリール基、より好ましくは炭素数７〜１４個のアルカリール基が挙げられ、例えば、ベンジル基が挙げられる。アラルキル基としては、好ましくは炭素数７〜２１個のアラルキル基、より好ましくは炭素数７〜１４個のアラルキル基が挙げられ、例えば、トリル基、キシリル基等が挙げられる。また、ｎは、下限が２、好ましくは５、より好ましくは１０、更により好ましくは５０、特に好ましくは１００、より特に好ましくは２００、そして上限が３，０００，０００、好ましくは１，０００，０００、より好ましくは１００，０００、更により好ましくは１０，０００、特に好ましくは５，０００、より特に好ましくは１，０００の整数を示す。該式（Ｉ）で示されるポリマーの末端は、水素又はその他の一価の基であり得、好ましくは水素である。該ポリマーは、他の不飽和化合物、例えば、他の炭素・炭素二重結合を持つ物質等がベチュリンの繰返し単位中に結合されていてもよい。
【００１９】
上記本発明のベチュリンから得られるポリマーは、ベチュリンの第一級及び第二級炭素原子に結合するＯＨ基をモノカルボン酸又はその酸塩化物と反応せしめてエステル化し、次いで、得られた生成物をカチオン重合触媒の存在下に重縮合せしめて製造することができる。カチオン重縮合触媒としては、好ましくはＢＦ３ＯＥｔ２、ＳｎＣｌ４、ＣＨ３ＳＯ３Ｈ、PF５、Sb５、H３PO４、HClO４、AlCl３、WCl６、MoCl５、又はこれらと水若しくはアルコールとの共触媒等を挙げることができ、特に好ましくはＳｎＣｌ４を使用することができる。該触媒の使用量は、ベチュリンモノマー１モルに対して１／１００００〜１／５モルである。重縮合は、ベチュリンのエステル化物を好ましくはジクロロメタンに溶解し、該溶液に上記触媒を所定量で加えた後、好ましくは−７０〜１５０℃、より好ましくは１０〜５０℃の温度で、好ましくは１分間〜２４０時間、より好ましくは１５〜３０時間反応することにより行われる。
【００２０】
上記のベチュリンから得られるポリマーを製造する方法において、ベチュリンのエステル化は好ましくは下記の方法により実施される。即ち、仕込ベチュリン１モルに対してモノカルボン酸又はその酸塩化物を１〜２０モル、より好ましくは１〜２．５モル加えて、−３０〜３００℃、好ましくは１００〜２５０℃で１０分間〜２４時間、好ましくは１〜８時間、より好ましくは２〜３時間反応してベチュリンの第一級炭素原子に結合するＯＨ基をエステル化した後、更に、モノカルボン酸又はその酸塩化物を、得られたベチュリンのエステル化物１モルに対して１〜２０モル、より好ましくは１〜２．５モル加えて、−５０〜２８０℃、より好ましくは１００〜２５０℃で３０分間〜２６時間、好ましくは１〜８時間、より好ましくは３〜４時間反応してベチュリンの第二級炭素原子に結合するＯＨ基をエステル化することによりベチュリンを二段階でエステル化する方法である。
【００２１】
ベチュリンから得られるポリマーを製造する方法において、上記の式（Ｉ）におけるＲ１と同一のアルキル基、アリール基、アルカリール基、アラルキル基又はシクロアルキル基を有するモノカルボン酸又はその酸塩化物が使用される。好ましくは炭素数２〜３１個の脂肪族モノカルボン酸又はその酸塩化物、より好ましくは炭素数２〜１５個の脂肪族モノカルボン酸又はその酸塩化物が使用され、例えば、酢酸、プロピオン酸、ブタン酸、カプロン酸、オクタン酸、パルミチン酸等が挙げられる。
【００２２】
本発明のベチュリンから得られるポリエステルは、下記式（II）
【化１１】
2010090385.tif 000008
で示される繰返し単位を有する。ここで、Ｒ２は夫々独立してアルキレン基、アリーレン基、アルカリーレン基、アラルキレン基又はシクロアルキレン基を示す。アルキレン基としては、好ましくは炭素数１〜２４個のアルキレン基、より好ましくは炭素数１〜１４個のアルキレン基が挙げられ、例えば、メチレン基、エチレン基、プロピレン基、ブチレン基、ペンチレン基、トリデシレン基等が挙げられる。アリーレン基として、好ましくは炭素数６〜２４個のアリーレン基、より好ましくは炭素数６〜１８個のアリーレン基が挙げられ、例えば、フェニレン基、ナフチレン基等が挙げられる。アルカリーレン基としては、好ましくは炭素数７〜２１個のアルカリーレン基、より好ましくは炭素数７〜１４個のアルカリーレン基が挙げられる。アラルキレン基としては、好ましくは炭素数７〜２１個のアラルキレン基、より好ましくは炭素数７〜１４個のアラルキレン基が挙げられ、例えば、トリレン基、キシリレン基等が挙げられる。また、ｍは、下限が２、好ましくは５、より好ましくは１０、更により好ましくは５０、特に好ましくは１００、より特に好ましくは２００、そして上限が３，０００，０００、好ましくは１，０００，０００、より好ましくは１００，０００、更により好ましくは１０，０００、特に好ましくは５，０００、より特に好ましくは１，０００の整数を示す。該式（II）で示されるポリマーの末端は、好ましくはベチュリンの水酸基又はジカルボン酸若しくはその酸塩化物の末端基であり得る。該ポリマーは、他のジオール、例えば、エチレングリコール、プロピレングリコール等をベチュリンの繰返し単位中に結合されていてもよい。
【００２３】
上記本発明のポリエステルは、仕込ベチュリン１モルに対してジカルボン酸又はその酸塩化物を０．５〜２０モル、好ましくは１〜２．５モル加えて、−３０〜３００℃、好ましくは１００〜２５０℃で１０分間〜２４時間、好ましくは１〜８時間、より好ましくは２〜３時間反応してベチュリンの第一級炭素原子に結合するＯＨ基をエステル化してベチュリン２分子を結合した後、更に、ジカルボン酸又はその酸塩化物を、得られたベチュリンのエステル化物１モルに対して０．５〜２０モル、好ましくは１〜２．５モル加えて、−５０〜２８０℃、好ましくは１００〜２５０℃で３０分間〜２６時間、好ましくは１〜８時間、より好ましくは３〜４時間反応してベチュリンの第二級炭素原子に結合するＯＨ基をエステル化することにより製造される。
【００２４】
上記のポリエステルを製造する方法において、上記の式（II）におけるＲ２と同一のアルキレン基、アリーレン基、アルカリーレン基、アラルキレン基若しくはシクロアルキレン基を有するジカルボン酸又はその酸塩化物が使用される。好ましくは炭素数３〜３２個の脂肪族ジカルボン酸又はその酸塩化物、より好ましくは炭素数３〜１６個の脂肪族ジカルボン酸又はその酸塩化物が使用される。例えば、マロン酸、コハク酸、グルタル酸、アジピン酸、ピメリン酸、スベリン酸、アゼライン酸、セバシン酸等が挙げられる。
【００２５】
本発明のベチュリンから得られるポリウレタンは、下記式（III）
【化１２】
2010090385.tif 000009
で示される。ここで、Ｒ４は夫々独立してアルキレン基、アリーレン基、アルカリーレン基、アラルキレン基又はシクロアルキレン基を示す。アルキレン基としては、好ましくは炭素数１〜３０個のアルキレン基、より好ましくは炭素数６〜１４個のアルキレン基が挙げられ、例えば、メチレン基、エチレン基、プロピレン基、ブチレン基、ペンチレン基、トリデシレン基等が挙げられる。アリーレン基として、好ましくは炭素数６〜２４個のアリーレン基、より好ましくは炭素数６〜１２個のアリーレン基が挙げられ、例えば、フェニレン基、ナフチレン基等が挙げられる。アルカリーレン基としては、好ましくは炭素数７〜２１個のアルカリーレン基、より好ましくは炭素数７〜１４個のアルカリーレン基が挙げられる。アラルキレン基としては、好ましくは炭素数７〜２１個のアラルキレン基、より好ましくは炭素数７〜１４個のアラルキレン基が挙げられ、例えば、トリレン基、キシリレン基等が挙げられる。また、
【化１３】
2010090385.tif 000010
であってもよい。ｐは、下限が２、好ましくは５、より好ましくは１０、更により好ましくは５０、特に好ましくは１００、より特に好ましくは２００、そして上限が３，０００，０００、好ましくは１，０００，０００、より好ましくは１００，０００、更により好ましくは１０，０００、特に好ましくは５，０００、より特に好ましくは１，０００の整数を示す。該式（II）で示されるポリマーの末端は、好ましくはベチュリンの水酸基又はジイソシアネート化合物の末端基であり得る。該ポリマーは、他のジオール、例えば、エチレングリコール、プロピレングリコール等をベチュリンの繰返し単位中に結合されていてもよい。
【００２６】
上記本発明のポリウレタンは、仕込ベチュリン１モルに対してジイソシアネート化合物を１〜２０モル、好ましくは２〜２．５モルで加えて、−３０〜３００℃、好ましくは２０〜２００℃で好ましくは１〜４８時間、より好ましくは２〜２４時間反応して製造される。
【００２７】
上記のポリウレタンを製造する方法において、上記の式（III）におけるＲ４と同一のアルキレン基、アリーレン基、アルカリーレン基、アラルキレン基又はシクロアルキレン基を有するジイソシアネート化合物が使用される。好ましくはヘキサメチレンジイソシアネート、トリレンジイソシアネート、フェニルジイソシアネート等が挙げられる。
本発明のベチュリンから得られるエステル化合物は、下記式（IV）
【化１４】
2010090385.tif 000011
で示される。ここで、Ｒ３は夫々独立してアルキル基、アリール基、アルカリール基、アラルキル基又はシクロアルキル基を示す。アルキル基としては、好ましくは炭素数１〜３０個のアルキル基、より好ましくは炭素数１〜１４個のアルキル基が挙げられ、例えば、メチル基、エチル基、プロピル基、ブチル基、ペンチル基、トリデシル基等が挙げられる。アリール基として、好ましくは炭素数６〜２４個のアリール基、より好ましくは炭素数６〜１８個のアリール基が挙げられ、例えば、フェニル基、ナフチル基等が挙げられる。アルカリール基としては、好ましくは炭素数７〜２１個のアルカリール基、より好ましくは炭素数７〜１４個のアルカリール基が挙げられ、例えば、ベンジル基が挙げられる。アラルキル基としては、好ましくは炭素数７〜２１個のアラルキル基、より好ましくは炭素数７〜１４個のアラルキル基が挙げられ、例えば、トリル基、キシリル基等が挙げられる。
【００２８】
上記本発明のエステル化合物は、上記のベチュリンから得られるポリマーを製造する方法において、ベチュリンをエステル化する方法と同一の方法で製造することができる。
【００２９】
上記いずれにおいても、原料としてのベチュリンは、下記の方法により樹木の外樹皮、好ましくはカバノキ科樹木の外樹皮から抽出したものを使用することができるが、本発明においては、これに限定されることなくベチュリンであれば他の方法、例えば合成により得られたものも使用することができる。
【００３０】
上記本発明のベチュリンから得られるポリマー、ポリエステル、ポリウレタン及びエステル化合物は、生分解性を示す再生可能な高分子材料として種々の用途に使用し得る。ベチュリンから得られるポリマーは、例えば、ポリエステルフィルム、繊維等として使用することができ、ポリエステルは、例えば、ポエチレンテレフタレートやポリラクチド代替品若しくはブレンド品、偏光フィルム、光学活性な液晶若しくはフィルム、又は高屈折率レンズ等として使用することができ、ポリウレタンは、例えば、釣糸、タイヤコード、衣服の繊維等として使用することができる。エステル化合物は、例えば、可塑剤とりわけポリエチレンフィルムの可塑剤、不凍液、エチレンガス透過性の包装フィルム等として使用することができる。従来のポリエチレンフィルムでは、果物、野菜等の自己熟成作用を有するエチレンガスを通過して外部に放出できないことから果物、野菜等の鮮度劣化が速いという欠点を有していた。しかし、本発明のベチュリンから誘導されたエステル化合物をポリエチレンフィルムの可塑剤として使用すれば、該エステル化合物の分子容が大きいことからエチレンガスを容易に通過して外部に放出することができる。従って、果物、野菜等の自己熟成作用を防止して長期間に亘ってその鮮度を維持することができ、しかも外気温度が上昇するとその効果が促進されると言う特徴がある。上記の作用はベチュリンにも存在するが、本発明のベチュリンから誘導されたエステル化合物においては、ベチュリンとの反応に使用されるモノカルボン酸又はその酸塩化物の種類、分子量等により種々の性質、例えば種々の融点を持つエステル化合物が得られ、従って、用途に応じて適切なエステル化合物を選択し得ると言う利点がある。
【００３１】
本発明は、樹木の外樹皮からベチュリンを抽出する方法において、樹木の外樹皮に炭素数２〜２５個のモノカルボン酸を加えて加熱してベチュリンを抽出することを特徴とする方法であり、また、樹木の外樹皮からベチュリンを抽出する方法において、樹木の外樹皮に炭素数２〜２５個のモノカルボン酸を加えて加熱してベチュリンを抽出した後、得られた抽出物に、炭素数２〜２５個のモノカルボン酸無水物を加えて加熱することを特徴とする方法である。ここで、炭素数２〜２５個のモノカルボン酸は好ましくは酢酸であり、炭素数２〜２５個のモノカルボン酸無水物は好ましくは無水酢酸である。また、樹木は好ましくはカバノキ科の樹木が使用され、より好ましくはシラカンバ、ダケカンバ等が使用される。
【００３２】
該抽出法においては、まず、樹木、例えばシラカンバの外樹皮から酢酸抽出物を得る。まず、樹木の外樹皮を好ましくは０．０１〜５ｃｍ２程度に粉砕する。次いで、これを好ましくは１〜５０重量倍、特に好ましくは２〜３０重量倍、より好ましくは３〜１０重量倍の炭素数２〜２５個のモノカルボン酸、好ましくは炭素数２〜１０個のモノカルボン酸、より好ましくは酢酸と混合して加熱する。加熱温度は、使用するモノカルボン酸の種類により異なるが、好ましくは使用するモノカルボン酸の沸点より５０℃低い温度から沸点より２０℃高い温度であり、より好ましくは沸点付近である。例えば、酢酸を使用する際には、酢酸還流下で抽出するのが好ましい。抽出時間は、使用するモノカルボン酸の種類、温度等により変化するが、好ましくは０．１〜２４時間、特に好ましくは３〜６時間抽出して酢酸抽出液を得る。次に、得られた酢酸抽出液を濃縮した後、好ましくは０．０５〜５０重量倍、特に好ましくは０．５〜５重量倍の水、好ましくは蒸留水と室温にて混合して、好ましくは０．１〜１２時間、特に好ましくは３〜６時間抽出した後、濾過、乾燥して水不溶物として酢酸抽出物（粗抽出物）を得る。次いで、好ましくは得られた酢酸抽出物に、更に、炭素数２〜２５個のモノカルボン酸無水物、好ましくは炭素数２〜１０個のモノカルボン酸無水物、より好ましくは無水酢酸と混合して加熱する。あるいは、好ましくは得られた酢酸抽出物に、上記のモノカルボン酸無水物とピリジンとを体積比で１：１で混合して加熱する。あるいは、好ましくは得られた酢酸抽出物に、上記のモノカルボン酸無水物と硫酸とを混合して加熱する。次いで、得られた生成物を定法に従って精製することによりベチュリンをエステル化物として単離することができる。例えば、上記のようにして得られた酢酸抽出物を減圧乾固し、これに、酢酸を好ましく２〜５０重量倍のジメトキシエタンに溶解した溶液及びアルカリ水溶液、例えばＮａＯＨ水溶液を加えて沈殿物を得て、該沈殿物を好ましくはエタノール、酢酸エチルにより再結晶してベチュリンエステル化物の結晶を単離する。
【００３３】
このようにして得られたベチュリンは、上記のポリマー、ポリエステル、ポリウレタン及びエステル化合物に転換され得る。
【００３４】
上記本発明によれば、樹木の外樹皮から、樹皮重量に対して好ましくは２０〜３０重量％、特に好ましくは２５〜３０重量％のベチュリンを抽出することができる。
【００３５】
以下、本発明を実施例により更に詳細に説明するが、本発明はこれらの実施例により限定されるものではない。
【００３６】
［実施例］
実施例において各測定は下記のようにして実施した。
＜１Ｈ−ＮＭＲ＞
使用した装置は、日本電子製、ＪＮＭ−ＥＸ２７０型である。溶媒としては重水素化クロロホルムを使用した。
＜Ｃ１３−ＮＭＲ＞
使用した装置は、日本電子製、ＪＮＭ−ＥＸ２７０型である。溶媒としては重水素化クロロホルムを使用した。
＜ＧＰＣ＞
使用した装置は、日本分光株式会社製、ＧＰＣ９００−１型である。溶出液としてはクロロホルムを使用した。カラムはＳｈｏｄｅｘ ８０３Ｌと８０５Ｌとをつないで使用した。
【実施例１】
【００３７】
シラカンバからのベチュリンの抽出
シラカンバの外樹皮５００グラムを０．０１〜５ｃｍ２程度に粉砕した。次に、該シラカンバの外樹皮と酢酸５リットルを１０リットルのフラスコに入れ、該シラカンバの外樹皮を酢酸還流下に３時間抽出して酢酸抽出液を得た。次いで、該抽出液２００ミリリットルを濾過し、濾液を減圧乾固して濃縮した。そして、該濃縮物に５重量倍の蒸留水を攪拌しながら加えて生じた沈殿物を濾過して分別した後、該沈殿物を凍結乾燥した。
該沈殿物２０グラムに無水酢酸１４．１ミリリットル及びピリジン１４．１ミリリットルを加え、室温で２４時間反応してアセチル化した。次いで、該アセチル化物に約１００ミリリットルの氷水を加えて６時間放置して未反応の無水酢酸を分解した後、蒸留水で洗浄しながら吸引濾過して生じた沈殿物を分離した。得られた沈殿物をシリカゲルクロマトグラフィ（溶出液：ベンゼン）で分別して粗ベチュリンジアセテートを得た。
次いで、得られた粗ベチュリンジアセテートをエタノールにより１０回再結晶してベチュリンジアセテート１２．８１グラムを回収した。該回収量は、シラカンバの外樹皮の約３０重量％に相当していた。また、上記の結晶がベチュリンジアセテートであることはその融点及び１Ｈ−ＮＭＲ（図３の上段のスペクトル）を測定し文献値と比較することにより確認した。
図１及び２には、夫々、抽出前及び抽出後のシラカンバの外樹皮の走査電子顕微鏡写真（図１：５５０倍、図２：２５００倍）を示した。シラカンバの外樹皮中に抽出前に存在していたベチュリンが抽出後には殆ど認められないことが分かった。
【実施例２】
【００３８】
実施例１において得られたベチュリンジアセテート０．０４グラム（１ミリモル）を塩化メチレン１００グラムに溶解した。次いで、該溶液を２００ミリリットルの反応容器に仕込み、次いで、触媒としてＳｎＣｌ４の１／５グラムを添加して３０℃で重合を実施した。重合開始２時間４０分後に反応器中に１０リットルのヘキサンを添加して重合を停止した。得られた生成物を濾別し、次いで、該生成物を水及びメタノールで順次洗浄して精製した。
図３には、ベチュリンジアセテート及び反応生成物の１Ｈ−ＮＭＲのスペクトルを示した。反応生成物には、４．５９ｐｐｍと４．６９ｐｐｍに現れるベチュリンジアセテートモノマーのゼミナルプロトンのシグナルが認められなかったことから、反応生成物がベチュリンのポリマーであることが確認された。また、ＧＰＣ分析の結果、該ポリマーの平均分子量は約５０，０００であることが分かった。
【実施例３】
【００３９】
ベチュリン３００ミリグラム（０．６８ミリモル）とピメリン酸５４３ミリグラム（３．４ミリモル）とを３００ミリリットルの反応容器に仕込んだ。次いで、窒素雰囲気下、温度２５０℃で１．５時間反応した。反応後、室温に冷却して生成物を得た。該生成物をクロロホルム５０ミリリットルに溶解し、これを４５０ミリリットルの水で抽出し、更に２００ミリリットルの水で２回クロロホルム層を抽出した。クロロホルムの有機層を取出し、これに無水硫酸ナトリウムを加えて乾燥し、これを濾過した後、得られた濾液から溶媒を留去して、無色透明な結晶生成物３００ミリグラム（収率８７．６％）を得た。
該生成物の分子量をＧＰＣを使用して測定したところ約１０００であり、マススペクトル測定において分子量１００８に対応するピークが現れた（図６）。
次いで、得られた生成物２０９ミリグラムとピメリン酸３３４ミリグラムとを３００ミリリットルの反応容器に仕込んだ。次いで、窒素雰囲気下、温度１７０℃で３時間３０分間反応した。反応後、室温に冷却して生成物を得た。次いで、該生成物を上記と同様にして精製分離した。無色透明な生成物２３０ミリグラムを得た。
図４には、ベチュリン（下段のスペクトル）、一段階目の反応生成物（中段のスペクトル）及び二段階目の反応生成物（上段のスペクトル）の１３Ｃ−ＮＭＲのスペクトルを示した。各反応生成物には、１７３ｐｐｍ付近にエステル結合−Ｃ＊（Ｏ）−の炭素原子を示すシグナルが認められ、かつ該シグナルは二段階目の反応生成物においてより大きかった。一方、ベチュリンには該シグナルが認められなかった。このことからベチュリンから得られるポリエステルが生成していることが分かった。また、ベチュリン及び各反応生成物には、１５０ｐｐｍ付近にＣＨ３−Ｃ＊＝ＣＨ２の炭素原子を示すシグナルが認められ、各生成物においても、ベチュリンに存在する側鎖の炭素・炭素二重結合は重合されずにそのまま存在していることが分かった。図５には、ベチュリン（下段のスペクトル）、一段階目の反応生成物（中段のスペクトル）及び二段階目の反応生成物（上段のスペクトル）の１Ｈ−ＮＭＲのスペクトルを示した。また、ＧＰＣ分析の結果、該ポリマーの平均分子量は約６，０００であることが分かった。
【実施例４】
【００４０】
ベチュリン４００ミリグラム（１ミリモル）とヘキサメチレンジイソシアネート１８５ミリグラム（１．１ミリモル）とを５００ミリリットルの反応容器に仕込んだ。次いで、窒素雰囲気下、温度５０℃で２４時間反応した。反応後、室温に冷却して、生成物をｎ−ヘキサンで洗浄し、濾過、乾燥して生成したポリマーを得た。
ＧＰＣ分析の結果、該生成物の平均分子量は５０，０００であり、ベチュリンとヘキサメチレンジイソシアネートとの間で重合反応が生じていることが分かった。
【実施例５】
【００４１】
ベチュリン２００ミリグラム（０．４５２ミリモル）とプロピオン酸１００ミリリットル（０．９ミリモル）とを５００ミリリットルの反応容器に仕込んだ。次いで、窒素雰囲気下、温度２５０℃で１．５時間反応した。反応後、室温に冷却して生成物を得た。該生成物をクロロホルム５０ミリリットルに溶解し、これを４５０ミリリットルの水で抽出し、更に２００ミリリットルの水で２回クロロホルム層を抽出した。クロロホルムの有機層を取出し、これに無水硫酸ナトリウムを加えて乾燥し、これを濾過した後、得られた濾液から溶媒を留去して、無色透明な生成物を得た。
次いで、得られた生成物２００ミリグラムとプロピオン酸１００ミリリットルとを５００ミリリットルの反応容器に仕込んだ。次いで、窒素雰囲気下、温度１７０℃で３時間３０分間反応した。反応後、室温に冷却して生成物を得た。次いで、該生成物を上記と同様にして精製分離した。無色透明な生成物が得られた。これをシリカゲルクロマトグラフィー（ガラスカラム、充填剤：Wakogel、展開液：ヘキサン／酢酸エチル＝４／１）で精製した。
該生成物はｍ．ｐ．＝１６２．３℃、［ａ］＝＋１９．５であった。
該生成物の分子量をマススペクトルを使用して測定したところ、分子イオンピークm/zが５５４であった。また、実施例３と同様に反応生成物を１３Ｃ−ＮＭＲにより測定したところ、１７３ｐｐｍ付近にエステル結合−Ｃ＊（Ｏ）−の炭素原子を示すシグナルが認められた。従って、得られた生成物がベチュリンのジエステルであることが分かった。
同様にして、ベチュリンを酢酸、ブタン酸、ヘキサン酸、オクタン酸、ミリスチン酸又はパルミチン酸と反応して各エステル化合物を製造した。各エステル化合物の融点及び結晶形態を表１に示した。各エステル化合物の融点が大きく変化することが分かった。
【００４２】
【表１】
2010090385.tif 000012
【図１】
2010090385.tif 000017
【図２】
2010090385.tif 000018
【図３】
2010090385.tif 000019
【図４】
2010090385.tif 000020
【図５】
2010090385.tif 000021
【図６】
2010090385.tif 000022
【図７】
2010090385.tif 000023
【図８】
2010090385.tif 000024
【図９】
2010090385.tif 000025
【図１０】
2010090385.tif 000026
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
下記式（II）
【化２】
2010090385.tif 000027
（ここで、Ｒ２は夫々独立してアルキレン基、アリーレン基、アルカリーレン基、アラルキレン基又はシクロアルキレン基を示し、かつｍは２〜３，０００，０００の整数を示す）
で示される繰返し単位を有するポリエステル。
【請求項２】
仕込ベチュリン１モルに対してジカルボン酸又はその酸塩化物を０．５〜２０モル加えて、−３０〜３００℃で１０分間〜２４時間反応してベチュリンの第一級炭素原子に結合するＯＨ基をエステル化してベチュリン２分子を結合した後、更に、ジカルボン酸又はその酸塩化物を得られたベチュリンのエステル化物１モルに対して０．５〜２０モル加えて、−５０〜２８０℃で３０分間〜２６時間反応してベチュリンの第二級炭素原子に結合するＯＨ基をエステル化することにより請求項１記載のポリエステルを製造する方法。
【請求項３】
下記式（III）
【化３】
2010090385.tif 000028
（ここで、Ｒ４は夫々独立してアルキレン基、アリーレン基、アルカリーレン基、アラルキレン基又はシクロアルキレン基を示し、かつｐは２〜３，０００，０００の整数を示す）
で示される繰返し単位を有するポリウレタン。
【請求項４】
仕込ベチュリン１モルに対してジイソシアネート化合物を１〜２０モル加えて−３０〜３００℃で反応することにより請求項３記載のポリウレタンを製造する方法。
【請求項５】
下記式（IV）
【化４】
2010090385.tif 000029
（ここで、Ｒ３は夫々独立してアルキル基、アリール基、アルカリール基、アラルキル基又はシクロアルキル基を示す）
で示されるエステル化合物。
【請求項６】
仕込ベチュリン１モルに対してモノカルボン酸又はその酸塩化物を１〜２０モル加えて、−３０〜３００℃で１０分間〜２４時間反応してベチュリンの第一級炭素原子に結合するＯＨ基をエステル化した後、更に、モノカルボン酸又はその酸塩化物を、得られたベチュリンのエステル化物１モルに対して１〜２０モル加えて、−５０〜２８０℃で３０分間〜２６時間反応してベチュリンの第二級炭素原子に結合するＯＨ基をエステル化することにより請求項５記載のエステル化合物を製造する方法。
【請求項７】
樹木の外樹皮からベチュリンを抽出する方法において、樹木の外樹皮に炭素数２〜２５個のモノカルボン酸を加えて加熱してベチュリンを抽出することを特徴とする方法。
【請求項８】
樹木の外樹皮からベチュリンを抽出する方法において、樹木の外樹皮に炭素数２〜２５個のモノカルボン酸を加えて加熱してベチュリンを抽出した後、得られた抽出物に、炭素数２〜２５個のモノカルボン酸無水物を加えて加熱することを特徴とする方法。
【請求項９】
炭素数２〜２５個のモノカルボン酸が酢酸であり、炭素数２〜２５個のモノカルボン酸無水物が無水酢酸である請求項７又は８記載の方法。
【請求項１０】
樹木がカバノキ科の樹木である請求項７〜９のいずれか一つに記載の方法。
【請求項１１】
カバノキ科の樹木がシラカンバである請求項１０記載の方法。
【手続補正２】
【補正対象書類名】明細書
【補正対象項目名】０００４
【補正方法】変更
【補正の内容】
【０００４】
まず、
（１）下記式（Ｉ）
【化５】
2010090385.tif 000030
（ここで、Ｒは夫々独立して‐Ｈ又は‐Ｃ（Ｏ）Ｒ１であり、Ｒ１はアルキル基、アリール基、アルカリール基、アラルキル基又はシクロアルキル基を示し、かつｎは２〜３，０００，０００の整数を示す）
で示される繰返し単位を有するポリマーを見出した。
【手続補正３】
【補正対象書類名】明細書
【補正対象項目名】０００７
【補正方法】変更
【補正の内容】
【０００７】
本発明は、
（１１）下記式（II）
【化７】
2010090385.tif 000031
（ここで、Ｒ２は夫々独立してアルキレン基、アリーレン基、アルカリーレン基、アラルキレン基又はシクロアルキレン基を示し、かつｍは２〜３，０００，０００の整数を示す）
で示される繰返し単位を有するポリエステルである。